Brevet FR2998047A1 — publié le 20140516

DOMAINE DE L'INVENTION La présente invention concerne un procédé de mesure des variations d'épaisseur d'une couche d'une structure semi-conductrice multicouche, ainsi qu'un système permettant la mise en oeuvre dudit procédé. ARRIERE PLAN DE L'INVENTION Dans le domaine de l'électronique, des structures semi-conductrices multicouches sont fréquemment utilisées. Un exemple particulier de telles structures est une structure de type semi- conducteur sur isolant (Se01, acronyme du terme anglo-saxon « Semiconductor On I nsulator »). Une structure de type Se01 comprend typiquement de sa base vers sa surface un substrat support, une couche électriquement isolante et une couche mince semi- conductrice, dite couche active, dans ou sur laquelle sont généralement destinés à être formés des composants électroniques. Lorsque la couche mince est en silicium, la structure est désignée par le terme SOI, acronyme du terme anglo-saxon « Silicon On I nsulator ». La couche électriquement isolante est en un matériau diélectrique, notamment un oxyde du matériau du substrat support et/ou de la couche mince. Cette couche est alors usuellement désignée par le terme BOX, acronyme du terme anglo-saxon « Buried OXide » ou oxyde enterré. Récemment, des structures SOI présentant une couche extra-mince de silicium ont été développées. Ces structures sont désignées par le terme « FDS01 », pour « Fully Depleted SOI », c'est-à-dire SOI totalement déserté. Par « ultra-mince » on entend une épaisseur inférieure ou égale à 50 nm, de préférence inférieure ou égale à 12 nm, pouvant même être réduite jusqu'à 5 nm environ. Les structures FDS01 sont particulièrement avantageuses pour la réalisation de composants électroniques planaires, par exemple des transistors FDMOS (acronyme de « Fully Depleted Metal Oxide Semiconductor »), dont le canal est formé dans ou sur la couche mince de silicium. Du fait de l'extrême finesse de l'épaisseur de ladite couche mince, la tension de seuil du transistor (usuellement notée Vt), qui dépend de cette épaisseur, est très sensible aux variations d'épaisseur de la couche mince. Pour de telles applications, on recherche donc une uniformité optimale de la couche mince de silicium de sorte à avoir une variabilité de Vt minimale d'un transistor à l'autre. Compte tenu des faibles dimensions de ces dispositifs et de leur grande proximité, il est nécessaire de mesurer la variation d'épaisseur entre des points très proches les uns des autres, par exemple tous les 0,5 pm. Ceci implique, au cours du procédé de fabrication du SOI, de mesurer l'épaisseur de la couche mince de silicium et de la couche électriquement isolante, en différents points de la surface du SOI, dans une large gamme de longueurs d'ondes spatiales, typiquement comprises entre 0,5 pm et 300 mm. Les procédés de mesure actuels reposent sur des mesures optiques, notamment l'ellipsométrie ou la réflectométrie spectrale. Dans les deux cas, ces procédés impliquent de réaliser un grand nombre de mesures en illuminant le SOI avec un flux lumineux présentant différentes longueurs d'onde optiques, de sorte à mesurer non seulement l'épaisseur de la couche de silicium mais également celle de la couche d'oxyde enterré. Cependant, ces techniques ne permettent pas d'effectuer des mesures avec des longueurs d'onde spatiales aussi faibles que 0,5 pm. Ainsi, un ellipsomètre permet de réaliser des mesures avec des longueurs d'onde spatiales supérieures ou égale à 40 pm environ. D'autre part, ces mesures sont longues et pénalisent le cycle de fabrication des SOI. Par ailleurs, des mesures effectuées par ellipsométrie ou réflectrométrie avec une longueur d'onde optique unique ne permettraient pas de déterminer avec une précision suffisante l'épaisseur de la couche de silicium, car, pour une longueur d'onde optique donnée, l'épaisseur mesurée de la couche de silicium dépend de l'épaisseur et de la nature de la couche d'oxyde enterré sous-jacente. Un but de l'invention est donc de proposer un procédé de mesure des variations d'épaisseur d'une couche d'une structure semi-conductrice multicouche, qui permette d'effectuer des mesures en particulier dans la gamme des longueurs d'onde spatiales comprises entre 0,5 et 40 pm, qui n'est pas accessible avec les méthodes de mesure actuelles. En particulier, ledit procédé devra permettre de mesurer les variations d'épaisseur de la couche mince de silicium d'une structure FDSOI, avec une précision au moins égale à 0,1 nm. BREVE DESCRIPTION DE L'INVENTION Conformément à l'invention, il est proposé un procédé de mesure des variations d'épaisseur d'une couche d'une structure semi-conductrice multicouche, qui comprend : - l'acquisition, par un système d'acquisition d'image, d'au moins une image de la surface de ladite structure, ladite image étant obtenue par réflexion d'un flux lumineux quasi-monochromatique sur la surface de ladite structure, - le traitement de ladite au moins une image acquise de sorte à déterminer, à partir des variations d'intensité de la lumière réfléchie par ladite surface, les variations de l'épaisseur de ladite couche à mesurer, la longueur d'onde dudit flux lumineux quasi-monochromatique étant choisie de sorte à correspondre à un minimum de la sensibilité de la réflectivité de la structure multicouche par rapport à une couche de la structure autre que la couche dont les variations d'épaisseur doivent être mesurées. La sensibilité de la réflectivité par rapport à une couche de la structure, qui est homogène à l'inverse d'une longueur, est définie comme étant le rapport entre : - la différence entre les réflectivités de deux structures multicouches pour lesquelles la couche considérée présente une différence d'épaisseur donnée d'une structure à l'autre (par exemple 0,1 nm) et - ladite différence d'épaisseur donnée, les épaisseurs des autres couches étant quant à elles identiques dans les deux 15 structures. Cette sensibilité de la réflectivité dépend de la longueur d'onde du flux lumineux employé pour la mesure. Pour la mise en oeuvre de l'invention, on s'intéresse à la valeur absolue de ladite sensibilité, la sensibilité minimale recherchée par rapport à une couche autre que la 20 couche à mesurer étant nulle ou proche de 0. Par « structure multicouche » on entend une structure comprenant au moins deux couches qui sont transparentes à la longueur d'onde du flux quasi-monochromatique de mesure. Par « quasi-monochromatique » on entend un flux lumineux dont le spectre s'étend 25 dans un intervalle de longueur d'onde pouvant s'étendre jusqu'à +/-20 nm par rapport à une longueur d'onde nominale. Lorsque l'on parle de la longueur d'onde dudit flux quasi-monochromatique, on fait référence à la longueur d'onde nominale. Naturellement, un flux lumineux monochromatique, c'est-à-dire présentant une unique longueur d'onde, peut également être utilisé pour mettre en oeuvre l'invention. 30 Selon une forme d'exécution de l'invention, ledit système d'acquisition d'image est un microscope optique. Selon une autre forme d'exécution, ledit système d'acquisition d'image est un appareil photographique numérique dont la taille d'un pixel est inférieure ou égale à 0,25 pm. 35 De préférence, l'ouverture numérique du système d'acquisition d'image est supérieure ou égale à 0,8. L'incidence du flux lumineux sur la surface de la structure est avantageusement normale à ladite surface. Selon un mode de réalisation, ledit traitement comprend un calcul d'une réflectivité théorique de la structure multicouche en fonction de l'épaisseur de ladite couche à mesurer pour la longueur d'onde du flux lumineux quasi-monochromatique et la détermination, à partir dudit calcul, d'une cartographie des variations d'épaisseur de ladite couche. Selon un mode de réalisation, ledit traitement comprend : - la comparaison de l'image avec une courbe de calibration préalablement établie, ladite courbe de calibration fournissant une relation entre des niveaux de gris de l'image acquise et une épaisseur locale de ladite couche à mesurer, et - la détermination, à partir de ladite courbe de calibration, d'une cartographie des variations d'épaisseur de la couche sur la surface de la structure. De manière avantageuse, le procédé comprend, préalablement à l'acquisition de ladite au moins une image, les étapes suivantes : - mesure de l'épaisseur de chacune des couches de la structure, - à partir de ladite épaisseur mesurée, simulation de la sensibilité de la réflectivité par rapport à chacune desdites couches en fonction de la longueur d'onde d'un flux lumineux incident, et - détermination, à partir de ladite simulation, de la longueur d'onde du flux lumineux quasi-monochromatique destiné à illuminer la surface de la structure, ladite longueur d'onde étant choisie de sorte à minimiser la sensibilité de la réflectivité par rapport à une couche autre que la couche à mesurer. Ladite mesure d'épaisseur est avantageusement réalisée au moyen d'un ellipsomètre ou d'un réflectomètre. Selon une application particulière de l'invention, la structure multicouche est une structure constituée de deux couches transparentes à la longueur d'onde du flux lumineux quasi-monochromatique sur un substrat support. De manière particulièrement avantageuse, ladite structure multicouche est une structure semi-conducteur sur isolant comprenant un substrat support, une couche électriquement isolante et une couche semi-conductrice et la couche dont on mesure les variations d'épaisseur est ladite couche semi-conductrice. Par exemple, ladite structure est avantageusement une structure FDSOI, la couche dont on mesure les variations d'épaisseur étant une couche de silicium présentant une épaisseur inférieure ou égale à 50 nm, de préférence inférieure ou égale à 12 nm. Un autre objet concerne un système de mesure permettant la mise en oeuvre du procédé décrit ci-dessus. Ledit système de mesure des variations d'épaisseur d'une couche d'une structure semi-conductrice multicouche comprend : - un dispositif d'éclairage de la structure, adapté pour émettre un flux lumineux quasi-monochromatique en direction de la surface de ladite structure, - un système d'acquisition d'image agencé de sorte à acquérir au moins une image de la surface de la structure par réflexion dudit flux lumineux quasi-monochromatique, - un système de traitement configuré pour, à partir de ladite au moins une image acquise, déterminer, à partir des variations d'intensité de la lumière réfléchie par ladite surface, les variations de l'épaisseur de ladite couche à mesurer. Selon un mode de réalisation, le dispositif d'éclairage comprend un filtre interférentiel dont la longueur d'onde est la longueur d'onde du flux lumineux quasi-10 monochromatique. BREVE DESCRIPTION DES DESSINS D'autres caractéristiques et avantages de l'invention ressortiront de la description détaillée qui va suivre, en référence aux dessins annexés sur lesquels : 15 la figure 1 est une vue en coupe d'une structure multicouche dont on cherche à mesurer les variations d'épaisseur de l'une des couches, - la figure 2 illustre de manière schématique les réflexions se produisant dans deux couches d'une structure multicouche, - la figure 3 présente les courbes de la sensibilité de la réflectivité d'une structure 20 FDSOI, en fonction de la longueur d'onde, par rapport à la couche mince de silicium (courbes Sil et 5i2) et par rapport à la couche d'oxyde enterré (courbes BOX1 et BOX2), - la figure 4 présente une courbe de calibration d'un microscope optique susceptible d'être mis en oeuvre dans l'invention, 25 - les figures 5A et 5B illustrent les images de microscopie optique acquises pour deux structures FDS01 et les figures 50 et 5D présentent les cartographies d'épaisseur de la couche mince de silicium obtenues respectivement pour chacune desdites structures. 30 DESCRIPTION DETAILLEE DE L'INVENTION La figure 1 illustre une structure multicouche pour laquelle on souhaite mesurer les variations d'épaisseur de l'une des couches. La structure comprend successivement de sa surface S vers sa base une première couche 1, une deuxième couche 2 et un substrat support 3. 35 La première et la deuxième couche sont dans des matériaux choisis de sorte à être transparents à la longueur d'onde de mesure, c'est-à-dire que le flux lumineux incident est apte à traverser chacune desdites couches et à se réfléchir partiellement sur la surface de la couche sous-jacente. De manière générale, les matériaux semi-conducteurs et les matériaux diélectriques présentent cette propriété, sous réserve de présenter une épaisseur suffisamment fine, c'est-à-dire typiquement inférieure à 500 nm. Une couche métallique très fine (c'est-à-dire présentant une épaisseur inférieure à 200 nm) pourrait également être mise en oeuvre dans une telle structure multicouche. L'homme du métier est en mesure de déterminer, pour les matériaux usuellement employés dans le domaine de l'électronique, les épaisseurs maximales pour lesquels ils sont transparents à une longueur d'onde donnée. Le substrat support joue en revanche un rôle de support mécanique et est généralement trop épais (typiquement, quelques centaines de pm) pour être transparent à la longueur d'onde de mesure. Ledit substrat support peut être massif ou bien constitué d'une pluralité de couches de matériaux différents. Dans l'exemple illustré à la figure 1, la structure est donc une structure bicouche, le substrat support n'étant pas considéré comme une couche dont on peut mesurer les variations d'épaisseur. Néanmoins, l'invention n'est pas limitée à une telle structure mais peut également s'appliquer à une structure comprenant trois couches transparentes à la longueur d'onde de mesure, voire davantage. Selon une application avantageuse de l'invention, la structure est une structure de type semi-conducteur sur isolant, dans laquelle le substrat support est le substrat 3, la couche électriquement isolante est la couche enterrée 2, et la couche semi-conductrice est la couche superficielle 1. Selon un mode de réalisation, la couche dont on mesure les variations d'épaisseur est la couche semi-conductrice superficielle 1. Dans le cas particulier d'une structure FDSOI, la couche dont on mesure les variations d'épaisseur est la couche superficielle 1, qui est une couche de silicium présentant une épaisseur inférieure ou égale à 50 nm, de préférence inférieure ou égale à 12 nm. La figure 2 illustre de manière schématique les réflexions se produisant dans deux couches d'une structure multicouche (le substrat support n'a pas été représenté). Un rayon incident sur la surface S est partiellement réfléchi sur ladite surface et partiellement transmis à travers la première couche 1. Cette portion du faisceau est à son tour partiellement réfléchie à l'interface entre les couches 1 et 2, et partiellement transmise à travers la deuxième couche 2. Les couches 1 et 2 présentent des indices de réfraction différents, notés respectivement n1 et n2. Il est possible d'exprimer de manière matricielle la réflectivité d'un tel empilement des couches 1 et 2. L'équation : [Eirl _ s[E,T,E,+11 m+1 où E,3E et Ed sont les composantes du champ électrique incident et réfléchi sur la couche 1, S est la matrice de diffusion et Em++1 et EmT_Elsont les composantes du champ électrique incident et réfléchi sur la couche m+1, m+1 étant égal au nombre de couches de la structure multicouche (l'indice 0 correspondant au milieu entourant la structure), peut s'écrire sous la forme : ( m S =[S11 S121 _ F P L) I (v-1)v v m(m+1) 1521 S22] v=1 1 [ 1 rjk r 277 OÙ L. = 1, /. - 0 tjk rik 1 1' si - 11/2, j qi = 711COSOi = - 71,(Isincpoi est un entier compris entre 1 et m+1, (1)0 et cl); sont respectivement l'angle d'incidence sur la surface S de la structure multicouche et de réflexion sur la surface de la couche j. Les coefficients complexes de Fresnel de réflexion rik et de transmission tik sont définis par les formules suivantes : - pour la polarisation s (perpendiculaire au plan d'incidence) : n - ql-qk t t - ,k e jk - pour la polarisation p (dans le plan d'incidence) : 2ripikcii rk = et tik = .+2 nkt11,1 jqk %tif +njqk Ces coefficients permettent de simuler la réflectivité de l'empilement des couches 1 et 2 pour une condition d'éclairement donnée. La réflectivité de l'empilement des couches 1 et 2 dépend de plusieurs paramètres : l'épaisseur de chacune des couches, la polarisation du flux lumineux incident, l'angle d'incidence et la longueur d'onde du flux lumineux. Pour une structure présentant des couches 1 et 2 d'épaisseurs données, les inventeurs ont défini une grandeur, dite sensibilité de la réflectivité, représentative de l'influence sur la réflectivité de la structure des variations d'épaisseur de chacune des couches. La sensibilité de la réflectivité par rapport à une couche de la structure multicouche est définie comme étant le rapport entre : - la différence entre les réflectivités de deux structures multicouches pour lesquelles la couche considérée présente une différence d'épaisseur donnée d'une structure à l'autre, les épaisseurs des autres couches étant quant à elles identiques dans les deux structures, et - ladite différence d'épaisseur. La différence d'épaisseur est choisie selon le degré de précision de la mesure que l'on souhaite effectuer ; plus cette différence d'épaisseur est faible, plus il est possible de déterminer précisément la longueur d'onde de mesure optimale. A titre indicatif, on pourra choisir une différence d'épaisseur de 0,1 nm. En d'autres termes, la sensibilité de la réflectivité par rapport à une couche correspond à la dérivée partielle de la courbe de réflectivité par rapport à l'épaisseur de la couche considérée, les autres couches de la structure ayant une épaisseur fixée. Par exemple, pour une structure de type SOI telle qu'illustrée à la figure 1, on calcule la sensibilité de la réflectivité par rapport à la couche semi-conductrice 1 en fixant l'épaisseur de la couche d'oxyde enterrée 2 et en déterminant la réflectivité de la structure pour deux épaisseurs différentes de la couche semi-conductrice 1, la différence entre ces deux épaisseurs étant par exemple de 0,1 nm. Pour la même structure, on définit la sensibilité de la réflectivité par rapport à la couche d'oxyde enterrée 2 en fixant l'épaisseur de la couche semi-conductrice 1 et en déterminant la réflectivité de la structure pour deux épaisseurs différentes de la couche d'oxyde enterrée 2, la différence entre ces deux épaisseurs étant par exemple de 0,1 nm. Dans le cas d'un empilement de trois couches transparentes à la longueur d'onde de mesure, l'homme du métier est en mesure de déterminer sur le même principe les coefficients de Fresnel. Notamment, dans le cas où la structure comprend une couche superficielle dont on souhaite connaître les variations d'épaisseur et deux couches transparentes sous-jacentes, il est possible d'assimiler ces deux couches à une couche unique présentant une réflectivité et une sensibilité qui peuvent être calculés à partir de ceux desdites deux couches. La figure 3 illustre les courbes de la sensibilité de la réflectivité (notée SR, exprimée en A-1) d'une structure FDS01 en fonction de la longueur d'onde À avec une lumière non polarisée calculées par rapport à la couche de silicium (courbes Sil et Si2) et par rapport à la couche d'oxyde enterrée (courbes BOX1 et BOX2), pour une variation d'épaisseur de 0,1 nm de la couche considérée. Dans cette structure, la couche de silicium présente une épaisseur de 12 nm d'épaisseur environ et la couche d'oxyde enterrée une épaisseur de 25 nm environ. Le rectangle en pointillés apparaissant sur ce graphe indique une gamme de longueur d'onde optimale pour éclairer la structure et acquérir une image de la lumière réfléchie afin de déterminer les variations d'épaisseur de la couche de silicium. En effet, dans cet intervalle, la sensibilité de la réflectivité par rapport à la couche d'oxyde enterrée est, en valeur absolue, minimale (courbes BOX1 et BOX2 passant par 0). Ceci signifie que la variation de réflectivité mesurée avec un flux lumineux quasi-monochromatique dans cet intervalle de longueur d'onde (se traduisant, sur une image de la surface, par des variations d'intensité des pixels) dépend essentiellement des variations d'épaisseur de la couche de silicium à mesurer. Il est donc possible de déterminer, à partir des variations d'intensité de la lumière réfléchie par la surface de la structure, les variations d'épaisseur de la couche à mesurer. Dans l'exemple illustré, la longueur d'onde optimale du flux lumineux est comprise entre 510 et 530 nm environ. Un filtre interférentiel, quasi-monochromatique autour de 515 nm, peut donc être choisi pour former le flux lumineux incident. De manière avantageuse, le flux incident sur la surface S de la structure est normal à celle-ci, cette configuration simplifiant le traitement ultérieur de l'image. Cependant, il est possible, moyennant des traitements complémentaires à la portée de l'homme du métier, d'exploiter une image acquise par réflexion d'un flux lumineux non normal à la surface de la structure. Pour l'acquisition d'au moins une image de la surface, différents systèmes d'acquisition d'image peuvent être employés. De préférence, l'ouverture numérique du système d'acquisition est d'au moins 0,8. Selon une forme d'exécution de l'invention, ledit système d'acquisition comprend un microscope optique présentant un mode de réflexion, c'est-à-dire permettant d'illuminer la structure multicouche par sa surface S à observer. Le système comprend en outre un capteur apte à acquérir une image de la surface vue par le microscope. Selon une autre forme d'exécution de l'invention, ledit système d'acquisition comprend un appareil photographique numérique, et permet d'acquérir directement une image de la surface de la structure sur laquelle se réfléchit le flux lumineux incident. Pour que la résolution d'un tel appareil soit suffisante, on considère que la taille des pixels doit être inférieure ou égale à 0,25 pm. En d'autres termes, un pixel de l'appareil doit correspondre à une surface de 0,25 pm de côté ou moins sur la surface de la 30 structure. Le microscope et l'appareil photographique permettent d'obtenir des longueurs d'onde spatiales jusqu'à 0,5 pm, ce qui permet de déterminer suffisamment finement les variations d'épaisseur sur la surface de la structure. Les images acquises par le système d'acquisition sont typiquement des images en 35 noir et blanc présentant différents niveaux de gris. On calibre le système d'acquisition pour faire correspondre chaque niveau de gris (intensité de chaque pixel) avec une épaisseur correspondante de la couche à mesurer. A cet effet, à partir de plusieurs structures de même nature, on acquiert des images de la surface par réflexion du flux lumineux quasi-monochromatique et, sur ces mêmes structures, on réalise une mesure par ellipsométrie de la couche dont on souhaite mesurer les variations d'épaisseur. On obtient ainsi une courbe de calibration du type de celle illustrée à la figure 4, qui présente les épaisseurs mesurées par ellipsométrie en fonction des niveaux de gris de l'image acquise. Sur cette figure, les niveaux de gris correspondent à une échelle arbitraire. Pour construire la courbe de la figure 4, on a mesuré par ellipsométrie l'épaisseur de la couche de silicium de 5 structures FDS01 dont la couche de silicium présentait une épaisseur comprise entre 11 et 13 nm. On a par ailleurs acquis des images de la surface de ces structures avec un flux incident quasi-monochromatique de 540 nm et mesuré l'intensité des pixels de ces images. Il a ainsi été possible d'associer une épaisseur déterminée au niveau de gris correspondant sur l'image. Les points de mesure ont ensuite servi de base à la définition d'une courbe théorique (c). Une fois cette calibration effectuée, il est possible de réaliser, à partir de l'intensité des différents pixels d'une image, une cartographie de l'épaisseur de la couche dont on souhaite mesurer les variations d'épaisseur. Les figures 5A et 5B présentent ainsi deux exemples d'images acquises au moyen d'un microscope optique du modèle Axiotron2 en mode réflexion, comprenant un objectif présentant une ouverture numérique de 0,9 et un grossissement de 100 fois. Les figures 50 et 5D présentent respectivement les variations de l'épaisseur t (exprimée en Â (0,1 nm)) en fonction de la distance d (exprimée en pm) par rapport à un point de référence situé, dans ce cas, sur le bord gauche de l'image microscopique. Le système de mesure comprend à cet effet un système de traitement configuré pour, sur une image acquise, déterminer, à partir des variations d'intensité de la lumière réfléchie par la surface, les variations de l'épaisseur de ladite couche à mesurer. Le système de traitement peut ainsi comprendre un ordinateur doté d'un microprocesseur et d'une mémoire sur laquelle est enregistré un programme exécutable par le microprocesseur et contenant des instructions pour mettre en oeuvre les étapes de calcul mentionnées ci-dessus. Le système de traitement peut en outre comprendre un écran pour afficher une cartographie des variations d'épaisseur de la couche à mesurer. De manière avantageuse, le système de traitement est en outre configuré pour simuler la réponse optique d'une structure multicouche et choisir automatiquement la longueur d'onde du flux lumineux quasi-monochromatique adéquat. A cet effet, le système de mesure comprend en outre un ellipsomètre ou un réflectomètre, qui est utilisé pour mesurer, de manière classique, l'épaisseur de chacune des couches de la structure à partir de la réflectivité desdites couches. Connaissant ces épaisseurs, le système de traitement met en oeuvre une simulation de la sensibilité de la réflectivité par rapport à chacune des couches de la structure en fonction de la longueur d'onde d'un flux lumineux d'éclairement et en déduit un intervalle de longueur d'onde dans lequel la sensibilité de la réflectivité par rapport à la(aux) couche(s) de la structure autre(s) que la couche dont on souhaite mesurer les variations d'épaisseur est, en valeur absolue, minimale. Le système de traitement est alors apte à sélectionner, parmi différents filtres disponibles, un filtre quasi-monochromatique présentant la longueur d'onde souhaitée. On éclaire alors la surface de la structure multicouche avec ledit filtre, et l'on acquiert une moins une image de la surface par réflexion du flux lumineux. Enfin, il va de soi que les exemples que l'on vient de donner ne sont que des illustrations particulières en aucun cas limitatives quant aux domaines d'application de l'invention. Notamment, si l'invention s'applique avantageusement à la mesure des variations d'épaisseur d'une structure de type FDSOI, elle n'est pas limitée à une telle structure mais à tourte structure multicouche comprenant au moins deux couches transparentes au flux lumineux quasi-monochromatique employé pour la mesure. REVENDICATIONS1. Procédé de mesure des variations d'épaisseur d'une couche d'une structure semi-conductrice multicouche, caractérisé en ce qu'il comprend : - l'acquisition, par un système d'acquisition d'image, d'au moins une image de la surface de ladite structure, ladite image étant obtenue par réflexion d'un flux lumineux quasi-monochromatique sur la surface de ladite structure, - le traitement de ladite au moins une image acquise de sorte à déterminer, à partir des variations d'intensité de la lumière réfléchie par ladite surface, les variations de l'épaisseur de ladite couche à mesurer, et en ce que la longueur d'onde dudit flux lumineux monochromatique est choisie de sorte à correspondre à un minimum de la sensibilité de la réflectivité par rapport à une couche de la structure autre que la couche dont les variations d'épaisseur doivent être mesurées, ladite sensibilité de la réflectivité par rapport à une couche étant égale au rapport entre : - la différence entre les réflectivités de deux structures multicouches pour lesquelles la couche considérée présente une différence d'épaisseur donnée et - ladite différence d'épaisseur donnée, les épaisseurs des autres couches étant quant à elles identiques dans les deux structures multicouches. 2. Procédé selon la revendication 1, caractérisé en ce que ledit système d'acquisition d'image est un microscope optique. 3. Procédé selon la revendication 1, caractérisé en ce que ledit système d'acquisition d'image est un appareil photographique numérique dont la taille d'un pixel est inférieure ou égale à 0,25 pm. 4. Procédé selon l'une des revendications 1 à 3, caractérisé en ce que l'ouverture numérique du système d'acquisition d'image est supérieure ou égale à 0,8. 5. Procédé selon l'une des revendications 1 à 4, caractérisé en ce que l'incidence du flux lumineux sur la surface de la structure est normale à ladite surface. 6. Procédé selon l'une des revendications 1 à 5, caractérisé en ce que ledit traitement comprend un calcul d'une réflectivité théorique de la structure multicouche en fonction de l'épaisseur de ladite couche à mesurer pour la longueur d'onde du flux lumineux quasi-monochromatique et la détermination, à partir dudit calcul, d'une cartographie des variations d'épaisseur de ladite couche. 7. Procédé selon l'une des revendications 1 à 5, caractérisé en ce que ledit traitement comprend : - la comparaison de l'image avec une courbe de calibration préalablement établie, ladite courbe de calibration fournissant une relation entre des niveaux de gris de l'image acquise et une épaisseur locale de ladite couche à mesurer, et - la détermination, à partir de ladite courbe de calibration, d'une cartographie des variations d'épaisseur de la couche sur la surface de la structure. 8. Procédé selon l'une des revendications 1 à 7, caractérisé en ce qu'il comprend, préalablement à l'acquisition de ladite au moins une image, les étapes suivantes : - mesure de l'épaisseur de chacune des couches de la structure, - à partir de ladite épaisseur mesurée, simulation de la sensibilité de la réflectivité par rapport à chacune desdites couches en fonction de la longueur d'onde d'un flux lumineux incident, et - détermination, à partir de ladite simulation, de la longueur d'onde du flux lumineux quasi-monochromatique destiné à illuminer la surface de la structure, ladite longueur d'onde étant choisie de sorte à minimiser la sensibilité de la réflectivité par rapport à une couche autre que la couche à mesurer. 9. Procédé selon la revendication 8, caractérisé en ce que ladite mesure d'épaisseur est réalisée au moyen d'un ellipsomètre ou d'un réflectomètre. 10. Procédé selon l'une des revendications 1 à 9, caractérisé en ce que la structure multicouche est une structure constituée de deux couches transparentes à la longueur d'onde du flux lumineux quasi-monochromatique sur un substrat support. 11. Procédé selon l'une des revendications 1 à 10, caractérisé en ce que ladite structure multicouche est une structure semi-conducteur sur isolant comprenant un substrat support, une couche électriquement isolante et une couche semi-conductrice et en ce que la couche dont on mesure les variations d'épaisseur est ladite couche semiconductrice. 12. Procédé selon la revendication 11, caractérisé en ce que ladite structure est une structure FDSOI, la couche dont on mesure les variations d'épaisseur étant une couche de silicium présentant une épaisseur inférieure ou égale à 50 nm, de préférence inférieure ou égale à 12 nm. 13. Système de mesure des variations d'épaisseur d'une couche d'une structure semi-conductrice multicouche, caractérisé en ce qu'il comprend : - un dispositif d'éclairage de la structure, adapté pour émettre un flux lumineux quasi-monochromatique en direction de la surface de ladite structure, - un système d'acquisition d'image agencé de sorte à acquérir au moins une image de la surface de la structure par réflexion dudit flux lumineux quasi-monochromatique, - un système de traitement configuré pour, à partir de ladite au moins une image acquise, déterminer, à partir des variations d'intensité de la lumière réfléchie par ladite surface, les variations de l'épaisseur de ladite couche à mesurer. 14. Système selon la revendication 13, caractérisé en ce que le dispositif d'éclairage comprend un filtre interférentiel dont la longueur d'onde est la longueur d'onde du flux lumineux quasi-monochromatique.15